УДАРОПРОЧНЫЙ ПРОПИЛЕНОВЫЙ СОПОЛИМЕР С ВЫСОКОЙ СКОРОСТЬЮ ТЕЧЕНИЯ РАСПЛАВА И СПОСОБ ЕГО ПОЛУЧЕНИЯ

1. Способ полимеризации, включающий
осуществление контакта пропилена и необязательно, по меньшей мере, одного другого олефина с композицией катализатора в первом полимеризационном реакторе в условиях полимеризации в газовой фазе, где композиция катализатора включает прокатализатор, сокатализатор и смешанный внешний донор электронов (M-EED), включающий первый агент селективного регулирования (SCA1), второй агент селективного регулирования (SCA2) и агент, ограничивающий активность (ALA);
образование в первом полимеризационном реакторе активного полимера на основе пропилена, имеющего показатель текучести расплава больше приблизительно 100 г/10 мин, измеренной согласно стандарту ASTM D1238-01 (230°С, 2,16 кг);
осуществление контакта активного полимера на основе пропилена, по меньшей мере, с одним олефином во втором полимеризационном реакторе в условиях полимеризации, и
получение пропиленового ударопрочного сополимера, имеющего показатель текучести расплава больше приблизительно 60 г/10 мин.
2
3
2. Способ по п.1, включающий поддерживание молярного соотношения Н/С меньше 0,3 в одном или обоих реакторах.
2
3
3. Способ по п.1, включающий поддерживание молярного соотношения Н/С меньше 0,1 во втором полимеризационном реакторе.
4. Способ по п.1, включающий введение во второй реактор компонента, выбранного из группы, состоящей из смешанного внешнего донора электронов (M-EED), первого агента селективного регулирования (SCA1), второго агента селективного регулирования (SCA2), агента, ограничивающего активность (ALA) и их комбинации.
5. Способ по п.1, включающий осуществление контакта активного полимера на основе пропилена с пропиленом и этиленом и получение пропиленового ударопрочного сополимера, имеющего величину Fc от приблизительно 5 мас.% до приблизительно 50 мас.% и величину Еc от приблизительно 20 мас.% до приблизительно 90 мас.%.
6. Способ по п.1, включающий получение пропиленового ударопрочного сополимера, имеющего содержание летучих соединений меньше приблизительно 65 мкг/г, измеренное согласно стандарту VW PV3341.
7. Способ по п.1, включающий самоограничение полимеризации композицией катализатора, когда температура составляет больше 100°С, в реакторе, выбранном из группы, состоящей из первого полимеризационного реактора, второго полимеризационного реактора и их комбинации.
8. Способ полимеризации, включающий
осуществление контакта в полимеризационном реакторе в условиях полимеризации, по меньшей мере, одного олефина с активным полимером на основе пропилена, имеющим показатель текучести расплава больше приблизительно 100 г/10 мин, измеренной согласно стандарту ASTM D1238-01 (230°С, 2,16 кг), и
получение пропиленового ударопрочного сополимера, имеющего показатель текучести расплава больше приблизительно 85 г/10 мин.
9. Способ по п.8, в котором активный полимер на основе пропилена включает композицию самоограничивающегося катализатора, где способ включает самоограничение полимеризации, когда температура в полимеризационном реакторе составляет больше приблизительно 100°С.
10. Пропиленовый ударопрочный сополимер, включающий
полимер на основе пропилена, имеющий показатель текучести расплава (MFR) больше приблизительно 100 г/10 мин, измеренной согласно стандарту ASTM D-1238-01 (230°С, 2,16 кг),
сополимер пропилен/этилен, диспергированный в полимере на основе пропилена; и
пропиленовый ударопрочный сополимер, имеющий показатель текучести расплава больше приблизительно 60 г/10 мин, величину Fc от приблизительно 5 мас.% до приблизительно 50 мас.% и величину Еc от приблизительно 20 мас.% до приблизительно 90 мас.%.